(57)【特許請求の範囲】
【請求項１】
支持体および該支持体上に設けられた感光層を有する電子写真感光体において、該電子写真感光体の表面層が、アクリロイルオキシ基またはメタクリロイルオキシ基を有する正孔輸送性化合物と、シロキサン変性アクリル化合物と、下記式（I）で示される化合物とを含む組成物の硬化物を含有することを特徴とする電子写真感光体。
【化１】
0006433238.tif 000027
（Ｒ１は水素原子またはメチル基である。Ｒ２は炭素数８以上１９以下の直鎖のアルキル基である。）
【請求項２】
前記シロキサン変性アクリル化合物の含有量が、前記アクリロイルオキシ基またはメタクリロイルオキシ基を有する正孔輸送性化合物と式（Ｉ）で示される化合物との合計質量に対して、１質量％以上６質量％以下である請求項１に記載の電子写真感光体。
【請求項３】
前記式（I）で示される化合物のＲ２が、炭素数１０以上１４以下の直鎖のアルキル基である請求項１または２に記載の電子写真感光体。
【請求項４】
前記組成物中に含まれる前記アクリロイルオキシ基またはメタクリロイルオキシ基を有する正孔輸送性化合物の質量をＸ、前記式（I）で示される化合物の質量をＹとしたとき、０．０２≦Ｙ／（Ｘ＋Ｙ）≦０．２０である請求項１から３のいずれか１項に記載の電子写真感光体。
【請求項５】
前記組成物中に含まれる前記アクリロイルオキシ基またはメタクリロイルオキシ基を有する正孔輸送性化合物のアクリロイルオキシ基およびメタクリロイルオキシ基の合計数をＦａ、分子量をＭ１、質量をＸとし、前記式（I）で示される化合物の分子量をＭ２、質量をＹとしたとき、｛Ｘ／（Ｘ＋Ｙ）｝×（Ｆａ／Ｍ１）＋｛Ｙ／（Ｘ＋Ｙ）｝×（１／Ｍ２）の値が０．００３６以上０．００４３以下である請求項１から４のいずれか１項に記載の電子写真感光体。
【請求項６】
前記表面層の純水に対する接触角が、９０°以上１００°以下である請求項１から５のいずれか１項に記載の電子写真感光体。
【請求項７】
内部反射エレメントがＧｅ、入射角が４５度の条件でフーリエ変換赤外分光全反射法により求められる下記式（II）で表される値Ｃが０．００５以上０．０２５以下である請求項１から６のいずれか１項に記載の電子写真感光体。
Ｃ＝Ｓ１／Ｓ２          （II）
（式（II）中、Ｓ１は末端オレフィン（ＣＨ２＝）面内変角振動に基づくピーク面積であり、Ｓ２はアクリロイルオキシ基又はメタクリロイルオキシ基のＣ＝Ｏ伸縮振動に基づくピーク面積である。）
【請求項８】
前記アクリロイルオキシ基またはメタクリロイルオキシ基を有する正孔輸送性化合物が、下記式（III）で示される化合物である請求項１から７のいずれか１項に記載の電子写真感光体。
【化２】
0006433238.tif 000028
（式（III）中、Ｐ１は下記式（IV）または下記式（V）で示される基である。ａは、２以上４以下の整数であり、ａ個のＰ１は同一であっても異なっていてもよい。Ｚは正孔輸送性基を示し、該ＺのＰ１との結合部位を水素原子に置き換えた水素付加物は、下記式（VI）または下記式（VII）で示される化合物である。
【化３】
0006433238.tif 000029
【化４】
0006433238.tif 000030
【化５】
0006433238.tif 000031
（式（VI）中、Ｒ４１、Ｒ４２及びＲ４３は、フェニル基、または置換基として炭素数１以上６以下のアルキル基を有するフェニル基を示す。また、Ｒ４１、Ｒ４２及びＲ４３はそれぞれ同一であっても異なっていてもよい。）
【化６】
0006433238.tif 000032
（式（VII）中、Ｒ５１、Ｒ５２、Ｒ５３及びＲ５４は、フェニル基、または置換基として炭素数１以上６以下のアルキル基を有するフェニル基を示す。また、Ｒ５１、Ｒ５２、Ｒ５３及びＲ５４はそれぞれ同一であっても異なっていてもよい。））
【請求項９】
支持体および該支持体上に設けられた感光層を有する電子写真感光体を製造する電子写真感光体の製造方法であって、該製造方法が、アクリロイルオキシ基またはメタクリロイルオキシ基を有する正孔輸送性化合物と、シロキサン変性アクリル化合物と、下記式（I）で示される化合物とを含む組成物を含有する表面層用塗布液を調製する工程、および該表面層用塗布液の塗膜を形成し、該塗膜を硬化させることによって表面層を形成する工程を有することを特徴とする電子写真感光体の製造方法。
【化７】
0006433238.tif 000033
（Ｒ１は水素原子またはメチル基である。Ｒ２は炭素数８以上１９以下の直鎖のアルキル基である。）
【請求項１０】
前記式（I）で示される化合物のＲ２が、炭素数１０以上１４以下の直鎖のアルキル基である請求項９に記載の電子写真感光体の製造方法。
【請求項１１】
前記組成物中に含まれる前記アクリロイルオキシ基またはメタクリロイルオキシ基を有する正孔輸送性化合物の質量をＸ、前記式（I）で示される化合物の質量をＹとしたとき、０．０２≦Ｙ／（Ｘ＋Ｙ）≦０．２０である請求項９または１０に記載の電子写真感光体の製造方法。
【請求項１２】
前記組成物中に含まれる前記正孔輸送性化合物のアクリロイルオキシ基およびメタクリロイルオキシ基の数をＦａ、分子量をＭ１、質量をＸとし、前記式（I）で示される化合物の分子量をＭ２、質量をＹとしたとき、｛Ｘ／（Ｘ＋Ｙ）｝×（Ｆａ／Ｍ１）＋｛Ｙ／（Ｘ＋Ｙ）｝×（１／Ｍ２）の値が０．００３６以上０．００４３以下である請求項９から１１のいずれか１項に記載の電子写真感光体の製造方法。
【請求項１３】
前記塗膜に電子線または紫外線を照射することにより前記塗膜を硬化させる請求項９から１２のいずれか１項に記載の電子写真感光体の製造方法。
【請求項１４】
前記電子線または紫外線の照射後、前記電子写真感光体を１００℃以上１４０℃以下の温度で加熱する工程を有する請求項１３に記載の電子写真感光体の製造方法。
【請求項１５】
前記表面層用塗布液が、アルコール系溶剤を含有することを特徴とする請求項９から１４のいずれか１項に記載の電子写真感光体の製造方法。
【請求項１６】
請求項１から８のいずれか１項に記載の電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジ。
【請求項１７】
請求項１から８のいずれか１項に記載の電子写真感光体、ならびに帯電手段、露光手段、現像手段および転写手段を有する電子写真装置。
【発明の詳細な説明】
【技術分野】
【０００１】
本発明は電子写真感光体、その製造方法、電子写真感光体を有するプロセスカートリッジ及び電子写真装置に関する。
【背景技術】
【０００２】
有機光導電性物質を含有する電子写真感光体の耐久性を向上させることを目的として、電子写真感光体の表面の材料や物性等を改良する技術が検討されている。
【０００３】
特許文献１には、重合性官能基を有する正孔輸送物質と特定の界面活性剤を含む組成物の硬化物からなる層を電子写真感光体の表面に設けることによって、塗膜不良を抑制し、耐摩耗性、画質を向上させることが記載されている。
【０００４】
また、トナーの転写性や転写後の電子写真感光体上に残存するトナーのクリーニング性を向上する目的で、感光体表面層に潤滑性物質を含有させる技術が検討されてきている。例えば、特許文献２には、炭素数が８以上３４以下の炭化水素基を有する重合体と、電荷輸送性構造を有しないラジカル重合性モノマーと、電荷輸送性構造を有するラジカル重合性化合物を構造単位として有する架橋型電荷輸送層を設けた電子写真感光体が記載されている。特許文献３には、反応性の官能基を有する添加剤を含有する保護層を設けた電子写真感光体が記載されている。
【先行技術文献】
【特許文献】
【０００５】
【特許文献１】特開２０１０−１５２１８１号公報
【特許文献２】特開２０１１−１３７９５３号公報
【特許文献３】特開２００１−１６６５１０号公報
【発明の概要】
【発明が解決しようとする課題】
【０００６】
近年、電子写真装置は、電子写真感光体の耐摩耗性を高め、より高画質化することが求められている。特に、カラーの電子写真装置において、繰り返し使用により電子写真感光体の潤滑性が低下することによるスジ状の画像不良が発生するという課題がある。また別の課題として、同じく繰り返し使用による電子写真感光体の電位変動に伴う画像濃度変化、電子写真感光体上に生じる傷による画像不良の発生がある。本発明者らの検討の結果、特許文献１から３のいずれかに記載の電子写真感光体は、前述の画像不良が発生する場合があり、改善の余地があるものであった。
【０００７】
本発明の目的は、前述の画像不良を抑制する電子写真感光体、その製造方法を提供することにある。さらには、電子写真感光体を有するプロセスカートリッジ及び電子写真装置を提供することにある。
【課題を解決するための手段】
【０００８】
本発明は、支持体および該支持体上に設けられた感光層を有する電子写真感光体であって、該電子写真感光体の表面層が、アクリロイルオキシ基またはメタクリロイルオキシ基を有する正孔輸送性化合物と、シロキサン変性アクリル化合物と、下記式（I）で示される化合物とを含む組成物の硬化物を含有することを特徴とする電子写真感光体に関する。
【化１】
0006433238.tif 000002
（Ｒ１は水素原子またはメチル基である。Ｒ２は炭素数８以上１９以下の直鎖のアルキル基である。）
【０００９】
また、本発明は、支持体および該支持体上に設けられた感光層を有する電子写真感光体を製造する電子写真感光体の製造方法であって、該製造方法が、アクリロイルオキシ基またはメタクリロイルオキシ基を有する正孔輸送性化合物と、シロキサン変性アクリル化合物と、下記式（I）で示される化合物とを含む組成物を含有する表面層用塗布液を調製する工程、
および該表面層用塗布液の塗膜を形成し、該塗膜を硬化させることによって表面層を形成する工程を有することを特徴とする電子写真感光体の製造方法に関する。
【化２】
0006433238.tif 000003
（Ｒ１は水素原子またはメチル基である。Ｒ２は炭素数８以上１９以下の直鎖のアルキル基である。）
【００１０】
また、本発明は、上記電子写真感光体と、帯電手段、現像手段、転写手段およびクリーニング手段からなる群より選択される少なくとも１つの手段とを一体に支持し、電子写真装置本体に着脱自在であることを特徴とするプロセスカートリッジに関する。
【００１１】
また、本発明は、上記電子写真感光体、ならびに帯電手段、露光手段、現像手段および転写手段を有する電子写真装置に関する。
【発明の効果】
【００１２】
本発明によれば、耐傷性が高く高耐久で、かつ潤滑性不足や電位変動による画像不良を抑制する電子写真感光体を提供することができる。
【００１３】
また、本発明によれば、上記電子写真感光体を有するプロセスカートリッジ及び電子写真装置を提供することができる。
【図面の簡単な説明】
【００１４】
【図１】電子写真感光体を有するプロセスカートリッジを備えた電子写真装置の概略構成の一例を示す図である。
【図２】電子写真感光体の層構成を説明するための図である。
【発明を実施するための形態】
【００１５】
本発明の電子写真感光体は、支持体、および支持体上に設けられた感光層を有する。この電子写真感光体が、アクリロイルオキシ基（下記式（IV））またはメタクリロイルオキシ基（下記式（V））を有する正孔輸送性化合物と、シロキサン変性アクリル化合物と、下記式（I）で示される化合物とを含む組成物の硬化物を含有する表面層を有することを特徴とする。
【化３】
0006433238.tif 000004
（Ｒ１は水素原子またはメチル基である。Ｒ２は炭素数８以上１９以下の直鎖のアルキル基である。）
【００１６】
本発明者らは、上記特徴を有することにより、耐傷性が高く高耐久で、かつ潤滑性不足や電位変動による画像不良を抑制する作用機序について、以下のように推測している。
【００１７】
アクリロイルオキシ基またはメタクリロイルオキシ基を有する正孔輸送性化合物の硬化物を含有する表面層は、耐摩耗性が高い一方で、その耐摩耗性の高さから、繰り返し使用時にスジ状の画像不良が発生しやすい。スジ状の画像不良の発生は、トナー成分が電子写真感光体表面に融着することにより、ブレード挙動が不安定になることによると推測している。そこで、フッ素原子含有化合物やシロキサン化合物といった潤滑材を用いることにより、これら潤滑材の表面移行性の高さから表面層の表面に存在しやすいことで、ブレード挙動を安定させ、スジ状の画像不良を抑制している。
【００１８】
しかしながら、本発明者らの検討の結果、フッ素原子含有化合物やシロキサン化合物のような表面移行性が高いという特徴を有する潤滑材を用いると、画像不良改善効果が早期になくなる場合があることがわかった。これは、潤滑材が繰り返し使用を通じてクリーニング手段によって削り取られることで、表面層中の表面付近の潤滑材の含有量が少なくなっていることが原因であると考えられる。
【００１９】
本発明では、アクリロイルオキシ基またはメタクリロイルオキシ基を有する正孔輸送性化合物と式（I）で示される化合物を含む組成物の硬化物を表面層に含むことにより、繰り返し使用を通じて、適度な潤滑性を維持することができていると考えられる。そして、正孔輸送性化合物のアクリロイルオキシ基またはメタクリロイルオキシ基と、式（I）で示される化合物のアクリロイルオキシ基またはメタクリロイルオキシ基の重合反応により、表面層の深さ方向の内部にもこの重合物が存在することになる。そのため、クリーニング手段等によって削り取られたとしても潤滑性が維持され、繰り返し使用時のスジ状の画像不良を抑制していると考えられる。また、両者の重合反応の結果、表面層において正孔輸送性化合物の二重結合残基が減少し、膜強度（表面層の強度）の向上、耐傷性の向上につながっていると考えられる。
【００２０】
組成物が含むアクリロイルオキシ基またはメタクリロイルオキシ基を有する正孔輸送性化合物や式（I）で示される化合物は、それぞれ、１種でもよく、また、２種以上でもよい。
【００２１】
式（I）で示される化合物のＲ２は、炭素数８以上１９以下の直鎖のアルキル基である。炭素数が７以下であると、潤滑効果が減少し、前述のとおりブレード挙動が不安定となったスジ状の画像不良が発生する場合がある。炭素数が２０以上であると、電子写真感光体の像露光部の電位変動に起因する画素不良が発生する場合がある。
【００２２】
式（I）で示される化合物のＲ２は、炭素数１０以上１４以下の直鎖のアルキル基であることが好ましい。
【００２３】
組成物中に含有されるアクリロイルオキシ基またはメタクリロイルオキシ基を有する正孔輸送性化合物の質量をＸ、式（I）で示される化合物の質量をＹとしたとき、０．０２≦Ｙ／（Ｘ＋Ｙ）≦０．２０であることが好ましい。この範囲内であると、より高耐久でかつ潤滑性が高く電位変動を抑制することができる。
【００２４】
アクリロイルオキシ基またはメタクリロイルオキシ基を有する正孔輸送性化合物のアクリロイルオキシ基及びメタクリロイルオキシ基の合計数をＦａ、分子量をＭ１とし、式（I）で示される化合物の分子量をＭ２としたとき、｛Ｘ／（Ｘ＋Ｙ）｝×（Ｆａ／Ｍ１）＋｛Ｙ／（Ｘ＋Ｙ）｝×（１／Ｍ２）の値が０．００３６以上０．００４３以下であることが好ましい。このことにより、耐久性が確保されると共に、スジ状の画像不良を抑制できる最適な削れを確保できるため、高耐久と画像不良抑制の両立が、より高レベルで実現可能となる。
【００２５】
電子写真感光体の表面層の純水に対する接触角が９０°以上１００°以下であることが好ましい。この範囲内にすることにより、適度な撥水性が維持されスジや画像流れなどの画像不良がより抑制される。
【００２６】
また、本発明の電子写真感光体は、内部反射エレメントがＧｅ、入射角が４５度の条件でフーリエ変換赤外分光全反射法により求められる下記式（II）で表される値Ｃが０．００５以上０．０２５以下であることが好ましい。
Ｃ＝Ｓ１／Ｓ２          （II）
（式（II）中、Ｓ１は末端オレフィン（ＣＨ２＝）面内変角振動に基づくピーク面積であり、Ｓ２はアクリロイルオキシ基又はメタクリロイルオキシ基のＣ＝Ｏ伸縮振動に基づくピーク面積である。）
【００２７】
Ｃ値がこの範囲内であると、高耐久性が維持され、スジ状の画像不良を抑制できる最適な削れを確保できる。
【００２８】
式（II）において、ピークの波数は、分子内の他の構造の影響を受けるため必ずしも一定ではないが、アクリロイルオキシ基を有する正孔輸送性化合物の末端オレフィン（ＣＨ２＝）面内変角振動に基づくピークは１４０５cm−１付近に現れ、Ｃ＝Ｏ伸縮振動に基づくピークは１７２５cm−１付近に現れる。また、メタクリロイルオキシ基を有する正孔輸送性化合物の末端オレフィン（ＣＨ２＝）面内変角振動に基づくピークは１４４０cm−１付近に現れ、Ｃ＝Ｏ伸縮振動に基づくピークは、１７２５cm−１付近に現れる。
【００２９】
電子写真感光体の表面層が、アクリロイルオキシ基またはメタクリロイルオキシ基を有する正孔輸送性化合物と、式（I）で示される化合物と、シロキサン変性アクリル化合物とを含む組成物の硬化物を含有することが好ましい。それにより、更に潤滑性とその維持性が向上し、スジ状の画像不良が抑制される。シロキサン変性アクリル化合物とは、アクリル重合体に側鎖としてシロキサンが導入された化合物であり、例えばアクリル系単量体とアクリル基を有するシロキサンとを共重合させることにより得られる。
シロキサン変性アクリル化合物の含有量は、上記アクリロイルオキシ基またはメタクリロイルオキシ基を有する正孔輸送性化合物と式（I）で示される化合物の合計質量に対して１質量％以上６質量％以下であることが好ましい。
【００３０】
上記アクリロイルオキシ基またはメタクリロイルオキシ基を有する正孔輸送性化合物は、下記式（III）で示される化合物であることが好ましい。
【化４】
0006433238.tif 000005
式（III）中、Ｐ１は、下記式（IV）または下記式（V）で示される基である。
ａは２以上４以下の整数であり、ａ個のＰ１は同一であっても異なっていてもよい。  
Ｚは正孔輸送性基を示し、該ＺのＰ１との結合部位を水素原子に置き換えた水素付加物は、下記式（VI）、または下記式（VII）で示される化合物である。
【化５】
0006433238.tif 000006
【化６】
0006433238.tif 000007
【化７】
0006433238.tif 000008
（式（VI）中、Ｒ４１、Ｒ４２及びＲ４３は、フェニル基、または置換基として炭素数１以上６以下のアルキル基を有するフェニル基を示す。また、Ｒ４１、Ｒ４２及びＲ４３はそれぞれ同一であっても異なっていてもよい。）
【化８】
0006433238.tif 000009
（式（VII）中、Ｒ５１、Ｒ５２、Ｒ５３及びＲ５４は、フェニル基、または置換基として炭素数１以上６以下のアルキル基を有するフェニル基を示す。また、Ｒ５１、Ｒ５２、Ｒ５３及びＲ５４はそれぞれ同一であっても異なっていてもよい。）
【００３１】
すなわち、正孔輸送性基Ｚは、炭素数１以上６以下のアルキル基を有していてもよいトリアリールアミン化合物のベンゼン環やアルキル基の水素原子を除いて導き出される基、または、炭素数１以上６以下のアルキル基を有していてもよいＮ，Ｎ，Ｎ’，Ｎ’−テトラフェニルベンジジンのベンゼン環やアルキル基の水素原子を除いて導き出される基である。
【００３２】
以下に、アクリロイルオキシ基またはメタクリロイルオキシ基を有する正孔輸送性化合物の具体例（例示化合物）を示す。
【化９】
0006433238.tif 000010
【化１０】
0006433238.tif 000011
【００３３】
表面層は、アクリロイルオキシ基またはメタクリロイルオキシ基を有する正孔輸送性化合物と、上記式（I）で示される化合物とを含む組成物を含有する表面層用塗布液を調製し、表面層用塗布液の塗膜を形成して、この塗膜を硬化させることによって形成することができる。表面層がシロキサン変性アクリル化合物を含む組成物の硬化物を含有する場合は、シロキサン変性アクリル化合物も含有する表面層形成用塗布液を用いればよい。また、表面層形成用塗布液は、各種添加剤を含有してもよい。中でも、酸化性ガスによる劣化防止を目的にウレア化合物を添加することが好ましい。
【００３４】
表面層が保護層である場合、その膜厚は０．１μｍ以上１５μｍ以下であることが好ましい。さらには０．５μｍ以上１０μｍ以下であることがより好ましい。
【００３５】
表面層用塗布液の調製に用いる溶剤としては、表面層の下に設けられる層を溶解しない溶剤を使用することが好ましい。より好ましくは、メタノール、エタノール、プロパノール、イソプロパノール、１−ブタノール、２−ブタノール、１−メトキシ−２−プロパノールなどのアルコール系溶剤である。
【００３６】
表面層用塗布液の塗膜を硬化させる手段としては、熱、紫外線、または電子線によって硬化させる方法が挙げられる。表面層の強度、電子写真感光体の耐久性を維持するためには、紫外線または電子線を用いて硬化させることが好ましい。
【００３７】
電子線を用いてアクリロイルオキシ基またはメタクリロイルオキシ基を有する正孔輸送性化合物および上記式（I）で示される化合物を重合させると、非常に緻密（高密度）な硬化物（３次元架橋構造）が得られ、高い耐久性を有する表面層が得られるため、好ましい。電子線を照射する場合、加速器としては、例えば、スキャニング型、エレクトロカーテン型、ブロードビーム型、パルス型、ラミナー型などが挙げられる。
【００３８】
電子線を用いる場合、電子線の加速電圧は、重合効率を損なわずに電子線による材料特性劣化を抑制できる観点から、１２０ｋＶ以下であることが好ましい。また、表面層用塗布液の塗膜の表面での電子線吸収線量は、５ｋＧｙ以上５０ｋＧｙ以下であることが好ましく、１ｋＧｙ以上１０ｋＧｙ以下であることがより好ましい。
【００３９】
また、電子線を用いて上記組成物を硬化（重合）させる場合、酸素による重合阻害作用を抑制する目的で、不活性ガス雰囲気で電子線を照射した後、不活性ガス雰囲気で加熱することが好ましい。不活性ガスとしては、例えば、窒素、アルゴン、ヘリウムが挙げられる。
【００４０】
また、紫外線または電子線の照射後に、電子写真感光体を１００℃以上１４０℃以下に加熱することが好ましい。こうすることで、更に高い耐久性を有し、画像不良を抑制する表面層が得られる。
【００４１】
次に本発明の電子写真感光体の全体的な構成について説明する。
［電子写真感光体］
本発明の電子写真感光体は、支持体、支持体上に形成された感光層を有する。感光層としては、電荷発生物質および電荷輸送物質をともに含有する単層型感光層、電荷発生物質を含有する電荷発生層と電荷輸送物質を含有する電荷輸送層とに分離した積層型感光層が挙げられる。本発明においては、積層型感光層が好ましい。
【００４２】
図２は、電子写真感光体の層構成の一例を示す図である。図２中、電子写真感光体は、支持体２１、下引き層２２、電荷発生層２３、電荷輸送層２４、及び、保護層２５を有する。この場合、電荷発生層２３及び電荷輸送層２４が感光層を構成し、保護層２５が表面層である。また、保護層を設けない場合は、電荷輸送層２４が表面層である。本発明においては、電荷輸送層上に設けられた保護層を表面層とすることが好ましい。
【００４３】
そして、表面層は、上述したように、アクリロイルオキシ基またはメタクリロイルオキシ基を有する正孔輸送性化合物と上記式（I）で示される化合物とを含む組成物の硬化物を含有する。以下、保護層を有し該保護層が表面層である電子写真感光体を例に、本発明の電子写真感光体をさらに説明する。
【００４４】
〔支持体〕
電子写真感光体に用いられる支持体としては、導電性を有するもの（導電性支持体）が好ましい。例えば、鉄、銅、金、銀、アルミニウム、亜鉛、チタン、鉛、ニッケル、スズ、アンチモン、インジウム、クロム、アルミニウム合金、ステンレス等の金属または合金製の支持体が挙げられる。また、アルミニウム、アルミニウム合金、酸化インジウム−酸化スズ合金などを真空蒸着によって形成した被膜を有する金属製支持体や樹脂製支持体を用いることもできる。また、カーボンブラック、酸化スズ粒子、酸化チタン粒子、銀粒子などの導電性粒子を樹脂に含浸させて形成された支持体、導電性樹脂を含有する支持体を用いることもできる。支持体の形状としては、円筒状、ベルト状、シート状または板状等が挙げられるが、本発明においては円筒状が好ましい。
【００４５】
支持体の表面は、レーザー光の散乱による干渉縞の抑制を目的として、切削処理、粗面化処理、アルマイト処理などを施してもよい。
【００４６】
支持体と、感光層または下引き層との間には、レーザー等の散乱による干渉縞の抑制や、支持体の傷の被覆を目的として、導電層を設けてもよい。
【００４７】
導電層は、導電性粒子を結着樹脂および溶剤とともに分散処理して得られる導電層用塗布液を塗布して塗膜を形成し、得られた塗膜を乾燥および／または硬化させることによって形成することができる。
【００４８】
導電層に用いられる導電性粒子としては、例えば、カーボンブラック、アセチレンブラック、アルミニウム、ニッケル、鉄、ニクロム、銅、亜鉛、銀などの金属の粒子や、酸化亜鉛、酸化チタン、酸化スズ、酸化アンチモン、酸化インジウム、酸化ビスマス、ＩＴＯなどの金属酸化物の粒子などが挙げられる。また、スズをドープした酸化インジウム、アンチモンやタンタルをドープした酸化スズを用いてもよい。
【００４９】
導電層用塗布液の溶剤としては、エーテル系溶剤、アルコール系溶剤、ケトン系溶剤、芳香族炭化水素溶剤等が挙げられる。導電層の膜厚は、０．１μｍ以上５０μｍ以下であることが好ましく、さらには０．５μｍ以上４０μｍ以下であることがより好ましく、さらには１μｍ以上３０μｍ以下であることがより好ましい。
【００５０】
導電層に用いられる結着樹脂としては、例えば、スチレン、酢酸ビニル、塩化ビニル、アクリル酸エステル、メタクリル酸エステル、フッ化ビニリデン、トリフルオロエチレン等のビニル化合物の重合体及び共重合体、ポリビニルアルコール樹脂、ポリビニルアセタール樹脂、ポリカーボネート樹脂、ポリエステル樹脂、ポリスルホン樹脂、ポリフェニレンオキサイド樹脂、ポリウレタン樹脂、セルロース樹脂、フェノール樹脂、メラミン樹脂、ケイ素樹脂、エポキシ樹脂、イソシアネート樹脂が挙げられる。
【００５１】
支持体または導電層と、電荷発生層との間には、下引き層（中間層）を設けてもよい。
【００５２】
下引き層は、結着樹脂を溶剤に溶解させることによって得られる下引き層用塗布液を塗布して塗膜を形成し、得られた塗膜を乾燥させることによって形成することができる。
【００５３】
下引き層に用いられる結着樹脂としては、例えば、ポリビニルアルコール樹脂、ポリ−Ｎ−ビニルイミダゾール、ポリエチレンオキシド樹脂、エチルセルロース、エチレン−アクリル酸共重合体、カゼイン、ポリアミド樹脂、Ｎ−メトキシメチル化６ナイロン樹脂、共重合ナイロン樹脂、フェノール樹脂、ポリウレタン樹脂、エポキシ樹脂、アクリル樹脂、メラミン樹脂、ポリエステル樹脂が挙げられる。
【００５４】
下引き層には、さらに、金属酸化物粒子を含有させてもよい。例えば、酸化チタン、酸化亜鉛、酸化スズ、酸化ジルコニウム、酸化アルミニウムを含有する粒子が挙げられる。また、金属酸化物粒子は、金属酸化物粒子の表面がシランカップリング剤などの表面処理剤で処理されている金属酸化物粒子であってもよい。
【００５５】
下引き層用塗布液に用いられる溶剤としては、アルコール系溶剤、スルホキシド系溶剤、ケトン系溶剤、エーテル系溶剤、エステル系溶剤、脂肪族ハロゲン化炭化水素系溶剤、芳香族化合物などの有機溶剤が挙げられる。下引き層の膜厚は、０．０５μｍ以上３０μｍ以下であることが好ましく、１μｍ以上２５μｍ以下であることがより好ましい。下引き層には、さらに、有機樹脂微粒子、レベリング剤を含有させてもよい。
【００５６】
〔感光層〕
支持体、導電層または下引き層上には、感光層が設けられる。
【００５７】
積層型感光層である場合、電荷発生層は、電荷発生物質および結着樹脂を溶剤と混合し、分散処理して得られた電荷発生層用塗布液を塗布して塗膜を形成し、この塗膜を乾燥させることによって形成することができる。また、電荷発生層は、電荷発生物質の蒸着膜としてもよい。
【００５８】
電荷発生層に用いられる電荷発生物質としては、例えば、アゾ顔料、フタロシアニン顔料、インジゴ顔料、ペリレン顔料、多環キノン顔料、スクワリリウム色素、ピリリウム塩、チアピリリウム塩、トリフェニルメタン色素、キナクリドン顔料、アズレニウム塩顔料、シアニン染料、アントアントロン顔料、ピラントロン顔料、キサンテン色素、キノンイミン色素、スチリル色素などが挙げられる。電荷発生物質は１種のみ用いてもよく、２種以上用いてもよい。電荷発生物質の中でも、感度の観点から、フタロシアニン顔料やアゾ顔料が好ましく、特にはフタロシアニン顔料がより好ましい。
【００５９】
フタロシアニン顔料の中でも、特にオキシチタニウムフタロシアニンあるいはクロロガリウムフタロシアニン、ヒドロキシガリウムフタロシアニンが優れた電荷発生効率を示す。さらに、ヒドロキシガリウムフタロシアニンの中でも、感度の観点から、ＣｕＫα特性Ｘ線回折におけるブラッグ角２θの７．４°±０．３°および２８．２°±０．３°に強いピークを有する結晶形のヒドロキシガリウムフタロシアニン結晶がより好ましい。
【００６０】
電荷発生層に用いられる結着樹脂としては、例えば、スチレン、酢酸ビニル、塩化ビニル、アクリル酸エステル、メタクリル酸エステル、フッ化ビニリデン、トリフルオロエチレン等のビニル化合物の重合体、ポリビニルアルコール樹脂、ポリビニルアセタール樹脂、ポリカーボネート樹脂、ポリエステル樹脂、ポリスルホン樹脂、ポリフェニレンオキサイド樹脂、ポリウレタン樹脂、セルロース樹脂、フェノール樹脂、メラミン樹脂、ケイ素樹脂、エポキシ樹脂が挙げられる。
【００６１】
電荷発生物質と結着樹脂との質量比（電荷発生物質：結着樹脂）は、１：０．３〜１：４の範囲であることが好ましい。
【００６２】
分散処理方法としては、例えば、ホモジナイザー、超音波分散、ボールミル、振動ボールミル、サンドミル、アトライター、ロールミルを用いる方法が挙げられる。
【００６３】
電荷発生層用塗布液に用いられる溶剤は、例えば、アルコール系溶剤、スルホキシド系溶剤、ケトン系溶剤、エーテル系溶剤、エステル系溶剤、脂肪族ハロゲン化炭化水素系溶剤、芳香族化合物が挙げられる。
【００６４】
電荷発生層の膜厚は、０．０１μｍ以上５μｍ以下であることが好ましく、０．１μｍ以上１μｍ以下であることがより好ましい。また、電荷発生層には、必要に応じて、種々の増感剤、酸化防止剤、紫外線吸収剤、可塑剤を添加することもできる。
【００６５】
次に、電荷輸送層について説明する。電荷輸送層は、電荷発生層上に形成される。電荷輸送層は、電荷輸送物質および結着樹脂を溶剤に溶解させることによって得られる電荷輸送層用塗布液を塗布して塗膜を形成し、得られた塗膜を乾燥させることによって形成することができる。
【００６６】
電荷輸送層に用いられる結着樹脂としては、ポリビニルブチラール、ポリカーボネート樹脂、ポリエステル樹脂、フェノキシ樹脂、ポリ酢酸ビニル、アクリル樹脂、ポリアクリルアミド、ポリアミド、ポリビニルピリジン、セルロース樹脂、ウレタン樹脂、エポキシ樹脂が挙げられる。好ましくは、ポリカーボネート樹脂である。
【００６７】
電荷輸送層に用いられる電荷輸送物質としては、トリアリールアミン化合物、ヒドラゾン化合物、スチルベン化合物、ピラゾリン化合物、オキサゾール化合物、トリアリールメタン化合物、チアゾール化合物が挙げられる。電荷輸送物質は１種のみ用いてもよく、２種以上用いてもよい。
【００６８】
電荷輸送層における電荷輸送物質と結着樹脂との割合は、結着樹脂１質量部に対して電荷輸送物質が０．３質量部以上１０質量部以下であることが好ましい。
【００６９】
また、電荷輸送層のクラックを抑制する観点から、乾燥温度は６０℃以上１５０℃以下が好ましく、８０℃以上１２０℃以下がより好ましい。また、乾燥時間は１０分以上６０分以下が好ましい。
【００７０】
電荷輸送層用塗布液に用いられる溶剤としては、アルコール溶剤、スルホキシド溶剤、ケトン溶剤、エーテル溶剤、エステル溶剤、脂肪族ハロゲン化炭化水素溶剤、芳香族炭化水素溶剤などが挙げられる。電荷輸送層の膜厚は５μｍ〜４０μｍであることが好ましく、特には１０μｍ〜３５μｍであることがより好ましい。
【００７１】
また、電荷輸送層には、酸化防止剤、紫外線吸収剤、可塑剤、金属酸化物粒子、無機粒子を必要に応じて添加することもできる。また、フッ素原子含有樹脂粒子やシリコーン含有樹脂粒子などを含有させても良い。
【００７２】
そして、表面層である保護層は、上述したように、アクリロイルオキシ基またはメタクリロイルオキシ基を有する正孔輸送性化合物と上記式（I）で示される化合物とを含有する表面層用塗布液を調製し、電荷輸送層上に表面層用塗布液の塗膜を形成して、この塗膜を硬化させることによって形成することができる。
【００７３】
電子写真感光体の各層の表面には、研磨シート、形状転写型部材、ガラスビーズ、ジルコニアビーズなど用いて表面加工を施してもよい。また、塗布液の構成材料を使って表面に凹凸を形成させてもよい。例えば、表面層に凹凸を設けることにより、現像剤、帯電部材、クリーニングブレード、紙、転写部材のような接触部材との接触ストレスによる画像悪化を緩和することができる。
【００７４】
上記各層の塗布液を塗布する際には、例えば、浸漬塗布法、スプレー塗布法、リング塗布法、スピン塗布法、ローラー塗布法、マイヤーバー塗布法、ブレード塗布といった塗布方法を用いることができる。
【００７５】
次に、図１に電子写真感光体を有するプロセスカートリッジを備えた電子写真装置の概略構成の一例を示す。
【００７６】
図１において、円筒状の電子写真感光体１は、軸２を中心に矢印方向に所定の周速度をもって回転駆動される。電子写真感光体１は、回転過程において、帯電手段（一次帯電手段）３により、その表面（周面）が正または負に帯電される。次いで、電子写真感光体１の表面には、露光手段（像露光手段）（不図示）から出力される露光光（像露光光）４が照射される。露光光４は、目的の画像情報の時系列電気デジタル画像信号に対応して強度変調される。露光手段としては、スリット露光やレーザービーム走査露光などが挙げられる。こうして電子写真感光体１の表面には、目的の画像情報に対応した静電潜像が形成される。
【００７７】
電子写真感光体１の表面に形成された静電潜像は、次いで、現像手段５内に収容されたトナーで現像（正規現像または反転現像）され、トナー像が形成される。電子写真感光体１の表面に形成されたトナー像は、転写手段６により転写材７に転写される。ここで、転写材７が紙である場合、給紙部（不図示）から電子写真感光体１の回転と同期して取り出されて、電子写真感光体１と転写手段６との間に給送される。また、転写手段６には、バイアス電源（不図示）からトナーの保有電荷とは逆極性のバイアス電圧が印加される。また、転写手段は、一次転写部材、中間転写体および二次転写部材を有する中間転写方式の転写手段であってもよい。
【００７８】
トナー像が転写された転写材７は、電子写真感光体１の表面から分離され、定着手段８へ搬送されて、トナー像の定着処理を受けることにより、画像形成物（プリント、コピー）として電子写真装置外へプリントアウトされる。
【００７９】
トナー像転写後の電子写真感光体１の表面は、クリーニング手段９によってクリーニングされ、転写残トナーなどの付着物が除去される。転写残トナーは、現像手段などで回収することもできる。さらに、必要に応じて、電子写真感光体１の表面は、前露光手段（不図示）からの前露光光１０の照射により除電処理された後、繰り返し画像形成に使用される。なお、帯電手段３が帯電ローラーなどを用いた接触帯電手段である場合は、前露光手段は必ずしも必要ではない。
【００８０】
上記の電子写真感光体１、帯電手段３、現像手段５およびクリーニング手段９などの構成要素のうち、複数の要素を選択して容器に納めてプロセスカートリッジとして一体に支持して構成する。このプロセスカートリッジを複写機やレーザービームプリンターなどの電子写真装置本体に対して着脱自在に構成してもよい。図１では、電子写真感光体１と、帯電手段３、現像手段５およびクリーニング手段９とを一体に支持してカートリッジ化する。そして、電子写真装置本体のレールのなどの案内手段１２を用いて電子写真装置本体に着脱自在なプロセスカートリッジ１１としている。
【実施例】
【００８１】
以下に、具体的な実施例を挙げて本発明をより詳細に説明する。なお、実施例中の「部」は「質量部」を意味する。
【００８２】
（実施例１）
直径３０ｍｍ、長さ３５７．５ｍｍ、肉厚１ｍｍのアルミニウムシリンダーを支持体（導電性支持体）とした。
【００８３】
次に、酸化亜鉛粒子（比表面積：１９ｍ２／ｇ、粉体抵抗：４．７×１０６Ω・ｃｍ）１００部をトルエン５００部と撹拌混合し、これにシランカップリング剤０．８部を添加し、６時間攪拌した。その後、トルエンを減圧留去して、１３０℃で６時間加熱乾燥し、表面処理された酸化亜鉛粒子を得た。シランカップリング剤としては、信越化学工業（株）製のＫＢＭ６０２（化合物名：Ｎ−２−（アミノエチル）−３−アミノプロピルメチルジメトキシシラン）を用いた。
次に、ポリオール樹脂としてポリビニルブチラール樹脂（重量平均分子量：４００００、商品名：ＢＭ−１、積水化学工業（株）製）１５部およびブロック化イソシアネート（商品名：スミジュール３１７５、住化バイエルウレタン（株）製）１５部をメチルエチルケトン７３．５部と１−ブタノール７３．５部の混合溶液に溶解させた。この溶液に表面処理された酸化亜鉛粒子８０．８部、および２，３，４−トリヒドロキシベンゾフェノン（東京化成工業（株）製）０．８部を加え、これを直径０．８ｍｍのガラスビーズを用いたサンドミル装置で２３±３℃雰囲気下で３時間分散した。分散後、シリコーンオイル（商品名：ＳＨ２８ＰＡ、東レダウコーニング（株）製）０．０１部、および架橋ポリメタクリル酸メチル（ＰＭＭＡ）粒子（商品名：ＴＥＣＨＰＯＬＹＭＥＲ  ＳＳＸ−１０３、積水化成品工業（株）製、平均一次粒径３．０μｍ）５．６部を加えて攪拌し、下引き層用塗布液を調製した。
この下引き層用塗布液を上記アルミニウムシリンダー上に浸漬塗布して塗膜を形成し、得られた塗膜を４０分間１６０℃で乾燥させて、膜厚が１８μｍの下引き層を形成した。
【００８４】
次にＣｕＫα特性Ｘ線回折のブラッグ角２θ±０．２°の７．４°および２８．２°に強いピークを有する結晶形のヒドロキシガリウムフタロシアニン結晶を用意した。このヒドロキシガリウムフタロシアニン結晶２０部、下記式（２）で示される化合物０．２部、ポリビニルブチラール樹脂（商品名：エスレックＢＸ−１、積水化学工業（株）製）１０部およびシクロヘキサノン６００部を、直径１ｍｍガラスビーズを用いたサンドミル装置で４時間分散した。その後、酢酸エチル７００部を加えて電荷発生層用塗布液を調製した。この電荷発生層用塗布液を下引き層上に浸漬塗布して塗膜を形成し、得られた塗膜を温度８０℃のオーブンで１５分間加熱乾燥することにより、膜厚が０．１７μｍの電荷発生層を形成した。
【化１１】
0006433238.tif 000012
【００８５】
次に、下記式（３）で示される化合物（電荷輸送物質）３０部、下記式（４）で示される化合物（電荷輸送物質）６０部、下記式（５）で示される化合物１０部、ポリカーボネート樹脂（商品名：ユーピロンＺ４００、三菱エンジニアリングプラスチックス（株）製、ビスフェノールＺ型）１００部、下記式（６−１）で示される構造単位および下記式（６−２）で示される構造単位を有するポリカーボネート（粘度平均分子量Ｍｖ：２００００）０．０２部を、混合キシレン６００部およびジメトキシメタン２００部の溶剤に溶解させることによって、電荷輸送層用塗布液を調製した。この電荷輸送層用塗布液を電荷発生層上に浸漬塗布して塗膜を形成し、得られた塗膜を３０分間１００℃で乾燥させることによって、膜厚１８μｍの電荷輸送層を形成した。
【化１２】
0006433238.tif 000013
【化１３】
0006433238.tif 000014
【００８６】
次に、上記例示化合物（１−１）９５部、下記の化合物（７）であるドデシルアクリレート５部、シロキサン変性アクリル化合物３．５部（ＢＹＫ−３５５０、ビックケミー・ジャパン（株）製）、下記式（８）で示されるウレア化合物２部、１−プロパノール２００部、１，１，２，２，３，３，４−ヘプタフルオロシクロペンタン（商品名：ゼオローラＨ、日本ゼオン（株）製）１００部を混合し、撹拌した。その後ポリフロンフィルター（商品名：ＰＦ−０２０、アドバンテック東洋（株）製）でこの溶液を濾過することによって、表面層用塗布液を調製した。
【化１４】
0006433238.tif 000015
【化１５】
0006433238.tif 000016
【００８７】
この表面層用塗布液（保護層用塗布液）を電荷輸送層上に浸漬塗布して塗膜を形成し、得られた塗膜を１０分間５０℃で乾燥させた。その後、窒素雰囲気下にて、加速電圧７０ｋＶ、ビーム電流５．０ｍＡの条件で支持体（被照射体）を２００ｒｐｍの速度で回転させながら、１．６秒間電子線を塗膜に照射した。なお、このときの電子線の吸収線量を測定したところ、１５ｋＧｙであった。その後、窒素雰囲気下にて、塗膜の温度が２５℃から１１７℃になるまで３０秒かけて昇温させ、塗膜の加熱を行った。電子線照射から、その後の加熱処理までの酸素濃度は１５ｐｐｍ以下であった。次に、大気中において、塗膜の温度が２５℃になるまで自然冷却し、塗膜の温度が１０５℃になる条件で３０分間加熱処理を行い、膜厚５μｍの保護層（表面層）を形成した。
このようにして、保護層を有する電子写真感光体を作製した。
【００８８】
次に、圧接形状転写加工装置に型部材（モールド）を設置し、作製した凹部形成前の電子写真感光体に対して表面加工を行った。型部材は、弾性層（シリコンゴム）、金属層（ステンレス）、転写層（ニッケル）の積層体で構成されている。型部材の表面層である転写層が有する凹凸形状は、ランダム（誤差拡散法（Ｆｌｏｙｄ＆Ｓｔｅｉｎｂｅｒｇ法）による。）な凸部を平面に配置したものを用いた。凸部は、直径が５０μｍ、高さが２μｍのドーム型の形状であり、この凸部が転写層の表面全体に占める面積は１０％であった。
表面加工時には、電子写真感光体の表面の温度が１１０℃になるように電子写真感光体および型部材の温度を制御し、型部材を電子写真感光体と加圧部材で挟んで押し付けながら、電子写真感光体を周方向に回転させた。このようにして、電子写真感光体の表面（周面）の全面に凹部を形成した。このようにして、電子写真感光体を製造した。
【００８９】
得られた電子写真感光体の表面について、接触角計（協和界面科学（株）製）を用い、純水に対する接触角を測定した。
【００９０】
次に、フーリエ変換赤外分光全反射法を用いて電子写真感光体表面の赤外分光スペクトルを以下の条件で測定し、Ｃ値を求めた。
（測定条件）
装置： ＦＴ／ＩＲ−４２０（日本分光（株）製） 
付属装置：ＡＴＲ装置
ＩＲＥ（内部反射エレメント）：Ｇｅ
入射角：４５度
積算回数：３２０
【００９１】
また、得られた電子写真感光体を、評価装置であるキヤノン（株）製の電子写真装置（複写機）（商品名：ｉＲ−ＡＤＶ  Ｃ５０５１）の改造機のシアンステーションに装着し、３０℃８０％ＲＨにおける画像評価を行った。
画像評価は、まず帯電工程の総放電電流量を１００μＡに設定し、装置内のカセットヒーター（ドラムヒーター）をＯＦＦにした。その後、画像比率５％のテストチャートを用いて２０００枚連続の画像形成を行ない、次にＡ４横、出力解像度６００ｄｐｉの１７階調の画像形成を行い、得られたＡ４全面の画像を以下のように評価した。
Ａ：縦スジや画像流れが無く、画像再現性が良好である。
Ｂ：わずかに縦スジもしくは画像流れが見られるが、その他の部分については画像再現性が良好である。
Ｃ：拡大観察した際にやや不良が見られるが、画像再現性が良好である。
Ｄ：明確な縦スジもしくは画像流れが発生しており、画像再現性が低い。
【００９２】
引き続き、画像比率５％のテストチャートを用いて５００００枚の連続画像形成を行なった。画像形成終了後、３日間放置し、その後上記と同様に、Ａ４横、出力解像度６００ｄｐｉの１７階調の画像形成を行い、得られたＡ４全面の画像を評価した。
【００９３】
また、小坂研究所製表面サーフコーダーＳＥ３５００を用い、カットオフを０．８ｍｍ、測定長さを８ｍｍ、測定スピード０．５ｍｍ／ｓの条件で、５００００枚の連続画像形成後の電子写真感光体表面の粗さ（最大高さ：Ｒｍａｘ）を求め、このＲｍａｘ値を「傷深さ」とした。
【００９４】
別途、同条件で１０００枚連続の画像形成を行ない、電子写真感光体の電位の変動を調べた。値は、像露光部ＶＬと非露光部ＶＤの、１０００枚後の電位と初期の電位との差を算出した。
結果を表１に示す。なお、像露光部ＶＬの「１０００枚後の電位−初期の電位」をΔＶＬ、非露光部ＶＤの「１０００枚後の電位−初期の電位」をΔＶＤと記載する。
【００９５】
（実施例２）
化合物（７）を下記の化合物（９）に変更した以外は、実施例１と同様にして電子写真感光体を製造し、評価を行った。
【化１６】
0006433238.tif 000017
【００９６】
（参考例３）
シロキサン変性アクリル化合物を添加しなかった以外は、実施例１と同様にして電子写真感光体を製造し、評価を行なった。
【００９７】
（参考例４）
製造時、電子線のビーム電流を１２．０ｍＡに変更し、窒素雰囲気下にて、塗膜の温度が２５℃から１３０℃になるまで３０秒かけて昇温させた以外は、参考例３と同様にして電子写真感光体を製造し、評価を行った。
【００９８】
（参考例５）
製造時、電子線のビーム電流を２．０ｍＡに変更した以外は、参考例３と同様にして電子写真感光体を製造し、評価を行った。
【００９９】
（参考例６）
製造時、電子線のビーム電流を２０．０ｍＡに変更し、窒素雰囲気下にて、塗膜の温度が２５℃から１３０℃になるまで３０秒かけて昇温させた以外は、参考例３と同様にして電子写真感光体を製造し、評価を行った。
【０１００】
（参考例７）
製造時、電子線のビーム電流を２．０ｍＡに変更し、窒素雰囲気下にて、塗膜の温度が２５℃から１０５℃になるまで３０秒かけて昇温させた以外は、参考例３と同様にして電子写真感光体を製造し、評価を行った。
【０１０１】
（参考例８）
例示化合物（１−１）を８５部、化合物（７）を１５部に変更した以外は、参考例７と同様にして電子写真感光体を製造し、評価を行った。
【０１０２】
（参考例９）
例示化合物（１−１）を９６部、化合物（７）を４部に変更した以外は、参考例７と同様にして電子写真感光体を製造し、評価を行った。
【０１０３】
（参考例１０）
例示化合物（１−１）を８３部、化合物（７）を１７部に変更した以外は、参考例７と同様にして電子写真感光体を製造し、評価を行った。
【０１０４】
（参考例１１）
例示化合物（１−１）を９７部、化合物（７）を３部に変更した以外は、参考例７と同様にして電子写真感光体を製造し、評価を行った。
【０１０５】
（参考例１２）
例示化合物（１−１）を８１部を添加し、化合物（７）の代わりに下記の化合物（１０）を１９部添加した以外は、参考例７と同様にして電子写真感光体を製造し、評価を行った。
【化１７】
0006433238.tif 000018
【０１０６】
（参考例１３）
例示化合物（１−１）を例示化合物（１−２）に変更し、化合物（１０）を下記の化合物（１１）に変更した以外は、参考例１２と同様にして電子写真感光体を製造し、評価を行った。
【化１８】
0006433238.tif 000019
【０１０７】
（参考例１４）
例示化合物（１−１）を例示化合物（１−４）に変更した以外は、参考例１２と同様にして電子写真感光体を製造し、評価を行った。
【０１０８】
（参考例１５）
例示化合物（１−２）を例示化合物（１−５）に変更した以外は、参考例１３と同様にして電子写真感光体を製造し、評価を行った。
【０１０９】
（参考例１６）
例示化合物（１−５）を８０部、化合物（１１）を２０部に変更した以外は、参考例１５と同様にして電子写真感光体を製造し、評価を行った。
【０１１０】
（参考例１７）
例示化合物（１−５）を９８部、化合物（１１）を２部に変更した以外は、参考例１５と同様にして電子写真感光体を製造し、評価を行った。
【０１１１】
（参考例１８）
例示化合物（１−５）を７５部、化合物（１１）を２５部に変更した以外は、参考例１５と同様にして電子写真感光体を製造し、評価を行った。
【０１１２】
（参考例１９）
例示化合物（１−５）を９９部、化合物（１１）を１部に変更した以外は、参考例１５と同様にして電子写真感光体を製造し、評価を行った。
【０１１３】
（参考例２０）
化合物（１１）を下記の化合物（１２）に変更した以外は、参考例１９と同様にして電子写真感光体を製造し、評価を行った。
【化１９】
0006433238.tif 000020
【０１１４】
（参考例２１）
化合物（１１）を下記の化合物（１３）に変更した以外は、参考例１９と同様にして電子写真感光体を製造し、評価を行った。
【化２０】
0006433238.tif 000021
【０１１５】
（実施例２２）
以下のように表面層を形成した以外は、実施例１と同様にして電子写真感光体を製造し、評価を行なった。
例示化合物（１−１）９５部、化合物（７）５部（東京化成工業製）、シロキサン変性アクリル化合物３．５部（ＢＹＫ−３５５０、ビックケミー・ジャパン製）、光重合開始剤として２，４−ジエチルチオキサントン１５部、重合開始助剤として４，４′−ビス（ジエチルアミノ）ベンゾフェノン５部、１−プロパノール２００部、１，１，２，２，３，３，４−ヘプタフルオロシクロペンタン（商品名：ゼオローラＨ、日本ゼオン製）１００部を混合し、撹拌した。その後ポリフロンフィルター（商品名：ＰＦ−０２０、アドバンテック東洋製）でこの溶液を濾過することによって、表面層用塗布液を調製した。
次に、この表面層用塗布液を電荷輸送層上に浸漬塗布して塗膜を形成し、メタルハライドランプにて１．２０×１０−５Ｗ／ｍ２の光強度で塗膜に３０秒間紫外線照射して光硬化を行った。その後、この塗膜を１２０℃、１時間４０分間加熱乾燥して、膜厚５μｍの表面層を形成した。
【０１１６】
（実施例２３）
表面層用塗布液を電荷輸送層上に浸漬塗布して塗膜を形成し、酸素濃度２００ｐｐｍの雰囲気下で１５０℃１時間加熱して膜厚５μｍの表面層を形成した以外は、実施例１と同様にして電子写真感光体を製造し、評価を行った。
【０１１７】
（実施例２４）
電子線を塗膜に照射後、窒素雰囲気下にて、塗膜の温度が２５℃から１４０℃になるまで３０秒かけて昇温させ、塗膜の加熱を行った以外は、実施例１と同様にして電子写真感光体を製造し、評価を行った。
【０１１８】
（実施例２５）
電子線を塗膜に照射後、窒素雰囲気下にて、塗膜の温度が２５℃から１００℃になるまで３０秒かけて昇温させ、塗膜の加熱を行った以外は、実施例１と同様にして電子写真感光体を製造し、評価を行った。
【０１１９】
（実施例２６）
電子線を塗膜に照射後、窒素雰囲気下にて、塗膜の温度が２５℃から１５０℃になるまで３０秒かけて昇温させ、塗膜の加熱を行った以外は、実施例１と同様にして電子写真感光体を製造し、評価を行った。
【０１２０】
（実施例２７）
電子線を塗膜に照射後、窒素雰囲気下にて、塗膜の温度が２５℃から９０℃になるまで３０秒かけて昇温させ、塗膜の加熱を行った以外は、実施例１と同様にして電子写真感光体を製造し、評価を行った。
【０１２１】
（実施例２８）
表面層用塗布液に用いた１−プロパノールをテトラヒドロフランに変更し、電荷輸送層上にスプレー塗布して塗膜を形成した以外は、実施例１と同様にして電子写真感光体を製造し、評価を行なった。
【０１２２】
（比較例１）
例示化合物（１−１）を下記式（Ｃ−１）で示される化合物に変更し、化合物（７）を添加しなかった以外は、実施例１と同様に電子写真感光体を製造し、評価を行なった。
【化２１】
0006433238.tif 000022
この場合、実施例１と比較し、初期と５００００枚画像形成後のスジ画像レベルが悪化し、電子写真感光体上にもより深い傷が発生していた。
【０１２３】
（比較例２）
化合物（７）をフッ素原子を有するアクリルモノマーを重合した構造を有する界面活性剤（商品名ＫＬ−６００、共栄社化学製）に変更した以外は、実施例１と同様に電子写真感光体を作製し、評価を行なった。
この場合、実施例１と比較し、特に５００００枚画像形成後のスジ画像レベルが悪化した。
【０１２４】
（比較例３）
化合物（７）を下記の化合物（１４）に変更した以外は、実施例１と同様にして電子写真感光体を製造し、評価を行った。
【化２２】
0006433238.tif 000023
この場合、実施例１と比較し、特に５００００枚画像形成後のスジ画像レベルが悪化した。
【０１２５】
（比較例４）
化合物（７）を下記の化合物（１５）に変更した以外は、実施例１と同様にして電子写真感光体を製造し、評価を行った。
【化２３】
0006433238.tif 000024
この場合、スジ状の画像の発生は無かったが、像露光部の電位変動が大きく、画像濃度の変動が見られた。
【０１２６】
（比較例５）
化合物（７）を下記の化合物（１６）に変更した以外は、実施例１と同様にして電子写真感光体を製造し、評価を行った。
【化２４】
0006433238.tif 000025
この場合も、スジ状の画像の発生は無かったが、像露光部の電位変動が比較例４より更に大きく、画像濃度の変動が見られた。
【０１２７】
（比較例６）
化合物（７）をドデシルアクリレートの重合物に変更した以外は、実施例１と同様にして電子写真感光体を製造し、評価を行った。
この場合、初期の画像に問題は無かったが、５００００枚画像形成後のスジ画像レベルが悪化した。
【０１２８】
【表１】
0006433238.tif 000026
評価の結果、実施例においては初期、繰り返し使用におけるスジ状の画像不良が十分に抑制され、濃度変動等の他の画像上の問題も無かったが、比較例においてはスジ状の画像不良、もしくは濃度変動の画像不良が発生した。
【符号の説明】
【０１２９】
１  電子写真感光体
２  軸
３  帯電手段
４  露光光
５  現像手段
６  転写手段
７  転写材
８  定着手段
９  クリーニング手段
１０  前露光光
１１  プロセスカートリッジ
１２  案内手段
２１  支持体
２２  下引き層
２３  電荷発生層
２４  電荷輸送層
２５  表面層
【図１】
0006433238.tif 000034
【図２】
0006433238.tif 000035